СТРОИТЕЛЬНЫЙ РАСТВОР
BUILDING MORTAR

Изобретение относится к промышленности строительных материалов и может применяться в качестве раствора, используемого в промышленном и гражданском строительстве.
Известен строительный раствор, содержащий связующее, минеральный наполнитель, мыло хозяйственное и воду, в качестве связующего раствор содержит карбоксилметилцеллюлозу, а в качестве наполнителя - доломитовую пыль (SU №547427, С04В 25/08, бюл. №7 от 25.02.77 г.).
Недостатком данного технического решения является недостаточная прочность при сжатии, повышенное значение усадки и водопоглощения.
Известен строительный раствор, включающий цемент, известковый компонент, стеарат калия и воду (RU №2236390, С04В 38/10, опубл. 20.09.04 г.).
Недостатком данного технического решения является пониженная прочность при сжатии, повышенное значение усадки и водопоглощения.
17
35
Наиболее близким к заявленному строительному раствору является раствор, включающий цемент, песок, добавку и воду, где в качестве песка используется формовочный отход металлургического производства - формоотход, а в качестве добавки используется добавка на основе стеарата натрия СНСООNа при следующем соотношении компонентов, мас.%:
Цемент
24-28
Формоотход
50-60
Добавка на основе стеарата
натрия C<sub>17</sub>H<sub>35</sub>COONa
8-10
вода
8-6
(RU №2139841, С04В 38/10, бюл. №29, 20.10.99).
Недостатком данного технического решения является недостаточная прочность при сжатии, повышенное значение усадки и водопоглощения.
Задачей изобретения является создание нового строительного раствора, использование которого позволило бы достичь технический результат, состоящий в повышении прочности при сжатии, понижении усадки и водопоглощения строительного раствора, используемого в промышленном, специальном и гражданском строительстве.
2
2
3
2
3
2
2
2
3
Поставленная задача достигается тем, что строительный раствор, включающий цемент, песок, добавку, воду, в качестве песка содержит отход медеплавильного производства со следующим содержанием основных оксидов, мас.%: SiO- 29,60; FeO - 60,60; АlО - 3,30; CaO - 1,60; CuO - 1,10; ZnO - 2,90; TiO - 0,40; РbO - 0,40; MnO - 0,04; NiO - 0,02; СrО - 0,03; CdO - 0,01, а в качестве добавки - золь гидроксида железа (III) при следующем соотношении компонентов, маc.%:
Цемент
15,23-16,42
Указанный отход
медеплавильного производства
75,74-76,82
Золь гидроксида железа (III)
0,04-0,05
Вода
7,8-7,9
Новым по сравнению с известными строительными растворами является сочетание известных компонентов цемента, воды с указанным отходом медеплавильного производства и добавкой золя гидроксида железа (III).
Использование многокомпонентного отхода медеплавильного производства с указанными компонентами обеспечивает формирование наиболее плотной структуры строительного раствора, который отличается повышенной прочностью при сжатии, пониженное значение усадки и водопоглощения, т.е. достигается требуемый технический результат за счет значительного повышения гидратационной активности цемента и дополнительного блокирования пор дисперсиями гидроксида железа (III), входящими в состав золя гидроксида железа (III).
На дату подачи заявки, по мнению авторов и заявителя, заявленный строительный раствор не известен и данное техническое решение обладает мировой новизной.
Заявленная совокупность существенных признаков проявляет новое свойство: повышение прочности при сжатии, понижение усадки и водопоглощения по сравнению с прототипом.
Именно другое свойство совокупности, не равное известным свойствам отличительных признаков, позволяет признать эту совокупность по сравнению с известными в науке и в технике решениями новой, а заявляемое изобретение - соответствующим критерию охраноспособности - изобретательский уровень.
Заявляемое изобретение промышленно применимо и может быть использовано для изготовления строительного раствора, используемого в промышленном, специальном и гражданском строительстве.
Пример конкретного выполнения:
I. Приготовление строительного раствора:
1. Дозируют цемент (ПЦ 400 Д20).
2. Дозируют указанный отход медеплавильного производства.
3. Дозируют золь гидроксида железа (III).
4. Дозируют воду.
5. Отдозированные компоненты транспортируют в горизонтальный шнековый смеситель периодического действия и тщательно перемешивают до получения однородной растворной смеси.
6. Полученную растворную смесь используют в промышленном и гражданском строительстве.
7. Прочность при сжатии определяли по ГОСТ 10180-90.
8. Усадку определяли по ГОСТ 24544-81.
9. Водопоглощение определяли по ГОСТ 12730.3-78.
Результаты испытаний представлены в таблице.
Полученные результаты показывают, что указанный компонентный состав обеспечивает получение строительного раствора с повышенным значением прочности при сжатии (на 87%), пониженным значением усадки на 36% и водопоглощения на 44%. Полученный раствор может быть использован в промышленном, специальном и гражданском строительстве.
Кроме портландцемента могут быть использованы другие виды цемента, такие как пуццолановый цемент, шлакопортландцемент, быстротвердеющий цемент и т.д.